(57)【要約】【課題】両面を利用し、半導体物質による種々の機能を発揮することができる物品の提供。【解決手段】光透過性基板と、前記光透過性基板の一方の面上に形成され紫外線を吸収する第１の光触媒を含有する第１の光触媒層と、前記光透過性基板の他方の面上に形成され可視光を吸収する第２の光触媒を含有する第２の光触媒層とを有する物品である。【選択図】図１
2015093250.tif 000002
【特許請求の範囲】
【請求項１】
光透過性基板と、前記光透過性基板の一方の面上に形成され紫外線を吸収する第１の光触媒を含有する第１の光触媒層と、前記光透過性基板の他方の面上に形成され可視光を吸収する第２の光触媒を含有する第２の光触媒層とを有することを特徴とする物品。
【請求項２】
第１の光触媒におけるバンドギャップが、３．１ｅＶ〜３．６ｅＶであり、
第２の光触媒におけるバンドギャップが、２．５ｅＶ〜３．０ｅＶである請求項１に記載の物品。
【請求項３】
第１の光触媒が、酸化チタン、及びチタンアパタイトのいずれかであり、
第２の光触媒が、酸化タングステン、及びバナジン酸ビスマスのいずれかである請求項１から２のいずれかに記載の物品。
【請求項４】
光透過性基板が、ガラス基板、及びプラスチック基板のいずれかである請求項１から３のいずれかに記載の物品。
【請求項５】
窓用の物品であり、光透過性基板の第１の光触媒層側を屋外側とし、前記光透過性基板の第２の光触媒層側を屋内側として使用される請求項１から４のいずれかに記載の物品。
【請求項６】
メガネレンズであり、光透過性基板の第１の光触媒層側が前記光透過性基板の第２の光触媒層側よりも眼から遠い側として使用される請求項１から４のいずれかに記載の物品。
【発明の詳細な説明】
【技術分野】
【０００１】
本件は、半導体物質による光吸収機能、光触媒機能などを利用した機能性物品に関する。
【背景技術】
【０００２】
近年、酸化分解作用、抗菌作用、防汚作用等を発揮する一部の半導体物質（例えば、酸化チタン（ＴｉＯ２）など）が有する光触媒活性が注目されている。
【０００３】
このような光触媒活性を有する前記半導体物質においては、一般に、その価電子帯と伝導帯との間のバンドギャップに相当するエネルギーを有する光を吸収すると、前記価電子帯に存在していた電子が前記伝導帯へと遷移する。前記伝導帯へと遷移した電子は、前記光触媒活性を有する半導体物質の表面に吸着している物質に移動する性質があり、該半導体物質の表面に物質が吸着されている場合には、該物質は前記電子により還元される。一方、前記価電子体に存在していた電子が前記伝導帯に遷移すると、前記価電子帯には正孔が生じる。そして、前記価電子帯に生じた正孔は、前記光触媒活性を有する半導体物質の表面に吸着している物質から電子を奪い取る性質があり、前記半導体物質の表面に物質が吸着されている場合には、前記物質は前記正孔に電子を奪い取られて酸化される。
【０００４】
以上の現象を具体的に説明すると、例えば、特に優れた光触媒活性を有する酸化チタンについてみれば、その価電子帯と伝導帯との間のバンドギャップに相当するエネルギーを有する光を酸化チタンが吸収すると、該酸化チタンにおける前記価電子帯に存在していた電子が前記伝導帯へと遷移し、遷移した前記電子は、空気中の酸素を還元してスーパーオキシドアニオン（・Ｏ２−）を生成させる。一方、前記電子の遷移の結果、前記価電子帯には正孔が生じ、生じた前記正孔は、前記酸化チタン表面に吸着している水を酸化してヒドロキシラジカル（・ＯＨ）を生成させる。このとき、前記ヒドロキシラジカルは、非常に強い酸化力を有しているため、前記酸化チタンの表面に有機物等が吸着している場合には、前記有機物等は前記ヒドロキシラジカルの作用によって分解され、最終的には水と二酸化炭素とにまで分解される。
【０００５】
以上のように、酸化チタン等の、前記光触媒活性を有する半導体物質に対し、前記半導体物質の価電子帯と伝導帯との間のバンドギャップに相当するエネルギーを有する光が照射されると、前記半導体物質が前記光を吸収して、その表面に吸着されている有機物等を分解する結果、酸化分解作用、抗菌作用、防汚作用等が発現される。
【０００６】
このため、近時、特に酸化チタンを初めとする、前記光触媒活性を有する半導体物質は、抗菌剤、殺菌剤、防汚剤、脱臭剤、環境浄化剤等として広く利用されるに至っている。例えば、窓ガラスの内面に、光触媒性の酸化チタンを付着させることにより、結露した水滴が酸化チタンの超親水性作用により膜状に広がるため、窓ガラスの曇り防止に効果を発揮する。
【０００７】
しかしながら、これまでの光触媒のコーティングは片面のみであり、ガラスの両面を用いてそれぞれ異なる機能を発揮するように考案された事例はない。また、眼鏡レンズのように様々なコーティングが施されている場合でも、両面に異なる機能を付与するように光触媒が用いられた例はない（例えば、特許文献１及び２参照）。
【０００８】
したがって、両面を利用し、半導体物質による種々の機能を発揮することができる物品の提供が求められているのが現状である。
【先行技術文献】
【特許文献】
【０００９】
【特許文献１】特開平６−２８９３２８号公報
【特許文献２】特開２０１０−１０１９１８号公報
【発明の概要】
【発明が解決しようとする課題】
【００１０】
本件は、両面を利用し、半導体物質による種々の機能を発揮することができる物品を提供することを目的とする。
【課題を解決するための手段】
【００１１】
前記課題を解決するための手段としては、後述する付記に記載した通りである。即ち、
開示の物品は、光透過性基板と、前記光透過性基板の一方の面上に形成され紫外線を吸収する第１の光触媒を含有する第１の光触媒層と、前記光透過性基板の他方の面上に形成され可視光を吸収する第２の光触媒を含有する第２の光触媒層とを有する。
【発明の効果】
【００１２】
開示の物品によると、従来における前記諸問題を解決し、前記目的を達成することができ、両面を利用し、半導体物質による種々の機能を発揮することができる。
【図面の簡単な説明】
【００１３】
【図１】図１は、本発明の物品の使用例の一例を説明するための概略断面図である。
【図２】図２は、本発明の物品の使用例の他の一例を説明するための概略断面図である。
【図３】図３は、実施例１における試験条件を説明するための概略図である。
【図４】図４は、実施例１におけるアセトアルデヒドガス分解結果のグラフである。
【図５】図５は、参考例１における試験条件を説明するための概略図である。
【図６】図６は、参考例１におけるアセトアルデヒドガス分解結果のグラフである。
【図７】図７は、参考例２における試験条件を説明するための概略図である。
【図８】図８は、参考例２におけるアセトアルデヒドガス分解結果のグラフである。
【図９】図９は、比較例１におけるアセトアルデヒドガス分解結果のグラフである。
【図１０】図１０は、比較例２におけるアセトアルデヒドガス分解結果のグラフである。
【図１１】図１１は、比較例３におけるアセトアルデヒドガス分解結果のグラフである。
【発明を実施するための形態】
【００１４】
（物品）
本発明の物品は、光透過性基板と、第１の光触媒層と、第２の光触媒層とを少なくとも有し、更に必要に応じて、その他の部材を有する。
【００１５】
＜光透過性基板＞
前記光透過性基板としては、特に制限はなく、目的に応じて適宜選択することができるが、前記第１の光触媒層における第１の光触媒が吸収する紫外線と、前記第２の光触媒層における第２の光触媒が吸収する可視光とを透過する基板であることが好ましい。
前記光透過性基板としては、例えば、ガラス基板、プラスチック基板などが挙げられる。
前記光透過性基板の光透過性としては、前記第１の光触媒が吸収する紫外線の全帯域を透過する必要はなく、前記第１の光触媒が吸収する紫外線の主な波長を透過すればよい。
前記光透過性基板の光透過性としては、前記第２の光触媒が吸収する可視光の全帯域を透過する必要はなく、前記第２の光触媒が吸収する可視光の主な波長を透過すればよい。
【００１６】
前記ガラス基板の材質としては、特に制限はなく、目的に応じて適宜選択することができ、例えば、無アルカリガラス、ソーダライムガラス、石英ガラスなどが挙げられる。なお、無アルカリガラスとは、実質的にＬｉ、Ｎａ、Ｋなどのアルカリ金属成分を含まないガラスをいう。
前記ガラス基板は、例えば、合わせガラスであってもよい。ここで、合わせガラスとは、複数の板ガラスの間に樹脂などの中間膜をはさみ、接着したガラスである。
【００１７】
前記プラスチック基板の材質としては、特に制限はなく、目的に応じて適宜選択することができ、例えば、アクリル樹脂（例えば、ポリメタクリル酸メチル）、ポリカーボネート樹脂などが挙げられる。
【００１８】
前記光透過性基板の大きさ、厚み、構造としては、特に制限はなく、目的に応じて適宜選択することができる。
【００１９】
＜第１の光触媒層＞
前記第１の光触媒層としては、第１の光触媒を含有する層であれば、特に制限はなく、目的に応じて適宜選択することができる。
前記第１の光触媒層は、前記光透過性基板の一方の面上に形成されてなる。
【００２０】
−第１の光触媒−
前記第１の光触媒としては、紫外線を吸収する光触媒であれば、特に制限はなく、目的に応じて適宜選択することができ、例えば、紫外線を吸収する半導体物質などが挙げられる。
【００２１】
前記第１の光触媒は、光の利用効率に優れる点から、バンドギャップが３．１ｅＶ〜３．６ｅＶであることが好ましい。このバンドギャップは、光の波長として３４４ｎｍ〜４００ｎｍに相当する。
バンドギャップとは、バンド構造における電子に占有された最も高いエネルギーバンド（価電子帯）の頂上から、最も低い空のバンド（伝導帯）の底までの間のエネルギーの差を指す。
【００２２】
前記第１の光触媒としては、特に制限はなく、目的に応じて適宜選択することができ、例えば、ＴｉＯ２（酸化チタン）（バンドギャップ３．２ｅＶ）、ＳｒＴｉＯ３（バンドギャップ３．２ｅＶ）、ＺｎＯ（バンドギャップ３．４ｅＶ）、Ｔｉ−ＣａＨＡＰ（チタンカルシウムハイドロキシアパタイト）（バンドギャップ３．６ｅＶ）、Ｔｉ−ＳｒＨＡＰ（チタンストロンチウムハイドロキシアパタイト）（バンドギャップ３．６ｅＶ）などが挙げられる。
これらの中でも、前記第１の光触媒は、光触媒活性に優れる点から、酸化チタン、チタンアパタイトが好ましい。
前記酸化チタンとしては、アナターゼ型酸化チタンが好ましい。
前記チタンアパタイトとしては、特に制限はなく、目的に応じて適宜選択することができ、例えば、チタンと、アルカリ土類金属とを含有するアパタイトなどが挙げられる。前記アルカリ土類金属としては、例えば、カルシウム、ストロンチウムなどが挙げられる。
前記チタンアパタイトとしては、具体的には、例えば、カルシウムヒドロキシアパタイト〔Ｃａ１０（ＰＯ４）６（ＯＨ）２〕のＣａ原子の一つがＴｉ原子に置き換わったものなどが挙げられる。
【００２３】
前記第１の光触媒の形状、大きさ、構造としては、特に制限はなく、目的に応じて適宜選択することができる。
【００２４】
前記第１の光触媒層は、前記第１の光触媒の他に、バインダーなどを含有していてもよいし、前記第１の光触媒のみから形成されていてもよい。
【００２５】
前記第１の光触媒層の形成方法としては、特に制限はなく、目的に応じて適宜選択することができ、例えば、前記第１の光触媒を含有する分散液を前記光透過性基板の表面に塗布することにより形成する方法、物理蒸着法、化学蒸着法等により前記光透過性基板の表面に前記第１の光触媒からなる層を形成する方法などが挙げられる。
【００２６】
前記第１の光触媒層の平均厚みとしては、特に制限はなく、目的に応じて適宜選択することができ、例えば、１０ｎｍ〜１μｍなどが挙げられる。
【００２７】
＜第２の光触媒層＞
前記第２の光触媒層としては、第２の光触媒を含有する層であれば、特に制限はなく、目的に応じて適宜選択することができる。
前記第２の光触媒層は、前記光透過性基板の他方の面上に形成されてなる。
【００２８】
−第２の光触媒−
前記第２の光触媒としては、可視光を吸収する光触媒であれば、特に制限はなく、目的に応じて適宜選択することができ、例えば、可視光を吸収する半導体物質などが挙げられる。
前記第２の光触媒は、前記第１の光触媒とは異なる光吸収特性を有する。言い換えれば、前記第２の光触媒は、前記第１の光触媒とは異なるバンドギャップを有する。
【００２９】
前記第２の光触媒は、光の利用効率に優れる点から、バンドギャップが２．５ｅＶ〜３．０ｅＶであることが好ましい。このバンドギャップは、光の波長として４１３ｎｍ〜４９６ｎｍに相当する。
【００３０】
前記第２の光触媒としては、特に制限はなく、目的に応じて適宜選択することができ、例えば、ＷＯ３（酸化タングステン）（バンドギャップ２．８ｅＶ）、ＢｉＶＯ４（バナジン酸ビスマス）（バンドギャップ２．５ｅＶ）、Ａｇ３ＰＯ４（バンドギャップ２．５ｅＶ）、ＴｉＡｇ−ＣａＨＡＰ（チタン銀カルシウムハイドロキシアパタイト）（バンドギャップ２．８ｅＶ）、ＴｉＡｇ−ＳｒＨＡＰ（チタン銀ストロンチウムハイドロキシアパタイト）（バンドギャップ２．８ｅＶ）などが挙げられる。
これらの中でも、前記第２の光触媒は、光触媒活性に優れる点から、酸化タングステン、バナジン酸ビスマスが好ましい。
【００３１】
前記第２の光触媒の形状、大きさ、構造としては、特に制限はなく、目的に応じて適宜選択することができる。
【００３２】
前記第２の光触媒層は、前記第２の光触媒の他に、バインダーなどを含有していてもよいし、前記第２の光触媒のみから形成されていてもよい。
【００３３】
前記第２の光触媒層の形成方法としては、特に制限はなく、目的に応じて適宜選択することができ、例えば、前記第２の光触媒を含有する分散液を前記光透過性基板の表面に塗布することにより形成する方法、物理蒸着法、化学蒸着法等により前記光透過性基板の表面に前記第２の光触媒からなる層を形成する方法などが挙げられる。
【００３４】
前記第２の光触媒層の平均厚みとしては、特に制限はなく、目的に応じて適宜選択することができ、例えば、０．１μｍ〜０．５μｍなどが挙げられる。
【００３５】
＜その他の部材＞
前記その他の部材としては、例えば、接着層、保護層などが挙げられる。
【００３６】
−接着層−
前記物品において、前記光透過性基板と、前記第１光触媒層又は前記第２の光触媒層との間には、前記光透過性基板と、前記第１光触媒層又は前記第２の光触媒層との接着性を高めるための接着層を有していてもよい。前記接着層の材質としては、特に制限はなく、目的に応じて適宜選択することができ、例えば、接着剤などが挙げられる。
【００３７】
−保護層−
前記物品において、前記光透過性基板と、前記第１の光触媒層又は前記第２の光触媒層との間には、前記第１の光触媒層の前記第１の光触媒による光触媒機能又は前記第２の光触媒層の前記第２の光触媒による光触媒機能から前記光透過性基板の劣化を防ぐための保護層を有していてもよい。前記保護層の材質としては、特に制限はなく、目的に応じて適宜選択することができる。
【００３８】
前記物品においては、その片面、又は両面から光が照射されることにより、前記第１の光触媒層、前記第２の光触媒層のそれぞれが、前記第１の光触媒に起因する機能、前記第２の光触媒に起因する機能をそれぞれ発揮する。
【００３９】
前記物品を使用するにあたっては、必ずしも前記第１の光触媒の光触媒機能、及び前記第２の光触媒の光触媒機能をその物品の機能として利用する必要はない。例えば、前記物品を使用するにあたっては、前記第１の光触媒による光触媒機能を利用せず、前記第１の光触媒による紫外線吸収機能を利用して、紫外線カット機能及びその他の機能を有する物品として利用してもよい。また、前記物品は、光触媒による光触媒機能、及び紫外線カット機能の両方を利用してもよい。
なお、光触媒による光触媒機能としては、例えば、防汚機能、防曇機能、親水化機能、抗菌機能、消臭機能、ＶＯＣ（揮発性有機化合物）分解機能などが挙げられる。
【００４０】
前記物品に照射される紫外線の光源としては、特に制限はなく、目的に応じて適宜選択することができ、例えば、太陽光などが挙げられる。
前記物品に照射される可視光の光源としては、特に制限はなく、目的に応じて適宜選択することができ、太陽光、蛍光灯、白色ＬＥＤ、電球などが挙げられる。
【００４１】
前記物品は、あらゆる用途に用いることができるが、中でも、窓用の物品、メガネレンズに使用することが好ましい。また、水槽用ガラスなど、気体と液体とを仕切る物品に用いることもできる。
前記物品を窓用の物品として使用する際、前記物品は、前記光透過性基板の前記第１の光触媒層側を屋外側とし、前記光透過性基板の前記第２の光触媒層側を屋内側として使用されることが好ましい。
前記物品をメガネレンズとして使用する際、前記物品は、前記光透過性基板の前記第１の光触媒層側が前記光透過性基板の前記第２の光触媒層側よりも眼から遠い側として使用されることが好ましい。
【００４２】
ここで、図を用いて、本発明の物品の使用例の一例を説明する。
図１に示す物品は、住宅等における窓用のガラスである。図１に示す物品は、ガラス基材１と、第１の光触媒層２と、第２の光触媒層３とを有する。第１の光触媒層２は、ガラス基材１の一方の面に設けられている。第２の光触媒層３は、ガラス基材１の他方の面に設けられている。図１に示す物品は、住宅等における窓用のガラスとして使用される際、第１の光触媒層２側を屋外に向け、第２の光触媒層３側を屋内に向けて使用される。
図１に示す物品を、第１の光触媒層２側を屋外に向け、第２の光触媒層３側を屋内に向けて、住宅等における窓用のガラスとして使用する。そうすると、紫外線（紫外光）と可視光と赤外光とを含む太陽光が、前記ガラスに照射される。この際、第１の光触媒層２が含有する第１の光触媒により、少なくとも一部の紫外線が吸収されるとともに、前記第１の光触媒の光触媒機能により第１の光触媒層２は親水化され、また防汚機能、防曇機能などを発揮する。一方、第１の光触媒層２及びガラス基材１を透過した可視光は、第２の光触媒層３が含有する第２の光触媒によりその少なくとも一部が吸収されるとともに、前記第２の光触媒の光触媒機能により第２の光触媒層３は、防汚機能、防曇機能、抗菌機能などを発揮するとともに、屋内の匂い、ＶＯＣ（揮発性有機化合物）等の分解を行う。また、屋内の照明による可視光により、前記第２の光触媒の光触媒機能はより強くなる。
このようにして、本発明の物品を、窓用のガラスとして用いた場合には、屋内に入る紫外線をカットでき、かつガラスの屋外側については、防汚機能、防曇機能、親水化機能などを得ることができ、更に、ガラスの屋内側については、防汚機能、防曇機能、抗菌機能、消臭機能、ＶＯＣ分解機能などを得ることができる。
【００４３】
続いて、本発明の物品の他の使用例を説明する。
図２に示す物品は、メガネレンズである。図２に示す物品は、凸状のプラスチック基材１１と、第１の光触媒層１２と、第２の光触媒層１３とを有する。第１の光触媒層１２は、凸状のプラスチック基材１１の一方の面に設けられている。第２の光触媒層１３は、凸状のプラスチック基材１１の他方の面に設けられている。図２に示す物品は、メガネレンズとして使用される際、第１の光触媒層１２側を眼から遠い方に向け、第２の光触媒層１３側を眼に近い方に向けて使用される。
図２に示すメガネレンズを使用すると、屋外での使用時には、紫外線と可視光と赤外光とを含む太陽光が、前記メガネレンズに照射される。この際、第１の光触媒層１２が含有する第１の光触媒により、少なくとも一部の紫外線が吸収されるとともに、前記第１の光触媒の光触媒機能により第１の光触媒層１２は親水化される。その結果、防曇機能を発揮する。また、防汚機能を発揮する。一方、第１の光触媒層１２及び凸状のプラスチック基材１１を透過した可視光は、第２の光触媒層１３が含有する第２の光触媒によりその少なくとも一部が吸収されるとともに、前記第２の光触媒の光触媒機能により第２の光触媒層１３は、防曇機能、及び防汚機能を発揮する。
また、屋内でパソコンを使用して作業をする際に前記メガネレンズを用いると、パソコンのＬＥＤディスプレイから発せられる青色光（ブルーライト）を、第２の光触媒層１３が有する第２の光触媒が吸収する。ブルーライトは、可視光線の中でも最もエネルギーが高いことから、眼に与える影響が懸念されている光である。前記メガネレンズを用いると、そのブルーライトが眼に入ることを抑制できる。
このようにして、本発明の物品をメガネレンズとして用いる場合には、屋外においては、紫外線カット機能、防汚機能、及び防曇機能を得ることができるとともに、屋内においては、ブルーライトカット機能、防汚機能、及び防曇機能を得ることができる。
【００４４】
前記物品は、住宅用窓ガラス、自動車用窓ガラス、メガネレンズ、水槽用ガラスなどとして好適に用いることができる。
【実施例】
【００４５】
以下、本発明の実施例について説明するが、本発明は下記実施例に何ら限定されるものではない。
【００４６】
（実施例１）
図３に示すような装置を用いて、アセトアルデヒドガス分解を評価した。
アセトアルデヒドガス（濃度１０，０００ｐｐｍ）を充填したガラス製の箱体２１（１０ｃｍ×１０ｃｍ×１０ｃｍ、上面に開口を有する）の上面にガラス２０を載せた。箱体２１及びガラス２０の外面には、酸化チタンからなる第１の光触媒層が形成されている。箱体２１及びガラス２０の内面には、酸化タングステンからなる第２の光触媒層が形成されている。第１の光触媒層は、光触媒酸化チタンの分散液を箱体２１及びガラス２０の外表面に塗布することにより形成した。第２の光触媒層は、酸化タングステンの分散液を箱体２１及びガラス２０の内表面に塗布することにより形成した。
【００４７】
箱体２１の上部から擬似太陽光２２（ＡＭ−１．５Ｇ相当）を照射した。擬似太陽光２２の強度は、測定中の平均値としてガラス２０表面において、１ＳＵＮであった。
アセトアルデヒドガス分解の結果を図４に示した。
【００４８】
ガラス２０表面におけるＵＶ照射量を、ＵＶ光量計（波長３６５ｎｍ）を用いて測定したところ、２．２２ｍＷ／ｃｍ２であった。
また、箱体２１内のＵＶ照射量を、ＵＶ光量計（波長３６５ｎｍ）を用いて測定したところ、０．００ｍＷ／ｃｍ２であった。すなわち、ガラス２０は、ＵＶ光をカットしていた。ＵＶ光は、第１の光触媒層によって吸収されたものと考えられる。
【００４９】
（参考例１）
図５に示すような装置を用いて、アセトアルデヒドガス分解を評価した。
アセトアルデヒドガス（濃度１０，０００ｐｐｍ）を充填したガラス製の箱体３１（１０ｃｍ×１０ｃｍ×１０ｃｍ、上面に開口を有する）の上面に石英ガラス３０を載せた。箱体３１の内面には、酸化チタンからなる光触媒層が形成されている。光触媒層は、酸化タングステンの分散液を箱体３１の内表面に塗布することにより形成した。
【００５０】
箱体３１の上部から可視光３２（光源：キセノンランプ（林時計工業社製）においてローカット・フィルターにより４００ｎｍ以下の波長をカット）を照射した。可視光３２の強度は、測定中の平均値として石英ガラス３０表面において６０，０００Ｌｕｘであった。
アセトアルデヒドガス分解の結果を図６に示した。
【００５１】
（参考例２）
図７に示すような装置を用いて、アセトアルデヒドガス分解を評価した。
アセトアルデヒドガス（濃度１０，０００ｐｐｍ）を充填したガラス製の箱体４１（１０ｃｍ×１０ｃｍ×１０ｃｍ）の上面に石英ガラス４０を載せた。箱体４１の内面には、酸化チタンからなる光触媒層が形成されている。光触媒層は、光触媒酸化チタンの分散液を箱体４１の内表面に塗布することにより形成した。
【００５２】
箱体４１の上部から紫外光４２（光源：水銀キセノンランプ（林時計工業製）においてハイカット・フィルターにより４００ｎｍ以上の波長をカット）を照射した。紫外光４２の強度は、測定中の平均値として石英ガラス４０表面において２．２ｍＷ／ｃｍ２であった。
アセトアルデヒドガス分解の結果を図８に示した。
【００５３】
実施例１（図４）及び参考例１〜２（図６及び８）の結果から、実施例１の態様においても、参考例１〜２と同程度のアセトアルデヒドガスの分解が確認できた。すなわち、光透過性基板の両面に光触媒層を形成した場合でも、光源を適切に選択することにより、一方の光触媒層が、他方の光触媒層の光触媒機能を阻害することはなかった。
なお、図４、６、８における縦軸は、アセトアルデヒドガスの初期濃度（Ｃ０）に対する経時のアセトアルデヒドガスの濃度（Ｃ）の比（Ｃ／Ｃ０）である。「ａｒｂ．ｕｎｉｔ」は、任意単位（ａｒｂｉｔｒａｒｙ  ｕｎｉｔ）の略である。図９〜１１においても同様である。
【００５４】
（比較例１）
実施例１において、箱体及びガラスの外面に光触媒層を形成しなかった以外は、実施例１と同様にして、擬似太陽光の照射を行い、アセトアルデヒドガスの分解の評価を行った。
アセトアルデヒドガス分解の結果を図９に示した。       
【００５５】
ガラス表面におけるＵＶ照射量を、ＵＶ光量計（波長３６５ｎｍ）を用いて測定したところ、２．２２ｍＷ／ｃｍ２であった。
また、箱体内のＵＶ照射量を、ＵＶ光量計（波長３６５ｎｍ）を用いて測定したところ、０．００ｍＷ／ｃｍ２であった。すなわち、ガラスは、ＵＶ光をカットしていた。ＵＶ光は、酸化タングステンからなる光触媒層によって吸収されたものと考えられる。
【００５６】
実施例１（図４）と、比較例１（図９）とを対比すると、実施例１は、比較例１と同等のアセトアルデヒドガス分解機能を示した。また、実施例１は、比較例１と同等のＵＶカット機能を示した。実施例１では、外面に第１の光触媒層を有しているため、更に、外面の防汚機能、防曇機能、親水化機能などが期待できる。この機能は、比較例１では得られない機能である。そして、比較例１のガラスでは、外面に光触媒層を有していないため、経時で外面に汚れ、曇り等が生じてガラスの光透過性が低下し、ガラス内面の光触媒層における光触媒機能の低下が懸念される。一方、実施例１のガラスでは、外面に第１の光触媒層を有しているため、外面に汚れ、曇り等が生じないことから、ガラスの光透過性の低下がなく、ガラス内面の光触媒層が安定して光触媒機能を発揮することができる。
【００５７】
（比較例２）
実施例１において、箱体及びガラスの両面の光触媒層を光触媒酸化チタンからなる光触媒層に変えた以外は、実施例１と同様にして、擬似太陽光の照射を行い、アセトアルデヒドガスの分解の評価を行った。
アセトアルデヒドガス分解の結果を図１０に示した。     
【００５８】
（比較例３）
実施例１において、箱体及びガラスの両面の光触媒層を酸化タングステンからなる光触媒層に変えた以外は、実施例１と同様にして、擬似太陽光の照射を行い、アセトアルデヒドガスの分解の評価を行った。
アセトアルデヒドガス分解の結果を図１１に示した。     
【００５９】
比較例２及び３では、外面と内面とで光触媒層が同じ光触媒であることから、外面の光触媒層が、内面の光触媒層の光触媒機能を発揮するのに必要な波長の光を吸収してしまい、内面の光触媒層が光触媒機能を発揮できなかった結果、箱体内のアセトアルデヒドガスの分解が起こらなかった（図１０及び図１１）。
【００６０】
以上の実施形態に関し、更に以下の付記を開示する。
（付記１）  光透過性基板と、前記光透過性基板の一方の面上に形成され紫外線を吸収する第１の光触媒を含有する第１の光触媒層と、前記光透過性基板の他方の面上に形成され可視光を吸収する第２の光触媒を含有する第２の光触媒層とを有することを特徴とする物品。
（付記２）  第１の光触媒におけるバンドギャップが、３．１ｅＶ〜３．６ｅＶであり、
第２の光触媒におけるバンドギャップが、２．５ｅＶ〜３．０ｅＶである付記１に記載の物品。
（付記３）  第１の光触媒が、酸化チタン、及びチタンアパタイトのいずれかであり、
第２の光触媒が、酸化タングステン、及びバナジン酸ビスマスのいずれかである付記１から２のいずれかに記載の物品。
（付記４）  光透過性基板が、ガラス基板、及びプラスチック基板のいずれかである付記１から３のいずれかに記載の物品。
（付記５）  窓用の物品であり、光透過性基板の第１の光触媒層側を屋外側とし、前記光透過性基板の第２の光触媒層側を屋内側として使用される付記１から４のいずれかに記載の物品。
（付記６）  メガネレンズであり、光透過性基板の第１の光触媒層側が前記光透過性基板の第２の光触媒層側よりも眼から遠い側として使用される付記１から４のいずれかに記載の物品。
【符号の説明】
【００６１】
１        ガラス基材
２        第１の光触媒層
３        第２の光触媒層
１１      凸状のプラスチック基材
１２      第１の光触媒層
１３      第２の光触媒層
２０      ガラス
２１      箱体
２２      擬似太陽光
３０      石英ガラス
３１      箱体
３２      可視光
４０      石英ガラス
４１      箱体
４２      紫外光
【図１】
2015093250.tif 000003
【図２】
2015093250.tif 000004
【図３】
2015093250.tif 000005
【図４】
2015093250.tif 000006
【図５】
2015093250.tif 000007
【図６】
2015093250.tif 000008
【図７】
2015093250.tif 000009
【図８】
2015093250.tif 000010
【図９】
2015093250.tif 000011
【図１０】
2015093250.tif 000012
【図１１】
2015093250.tif 000013